ДВУХСТУПЕНЧАТЫЙ СПОСОБ НАСЫЩЕНИЯ АРОМАТИЧЕСКИХ СОЕДИНЕНИЙ ДИЗЕЛЬНОГО ТОПЛИВА, ИСПОЛЬЗУЮЩИЙ КАТАЛИЗАТОР НА ОСНОВЕ НЕБЛАГОРОДНОГО МЕТАЛЛА

1. Способ улучшения свойств дистиллятного исходного сырья, характеризующегося концентрацией органического азота, концентрацией полиароматических соединений и цетановым индексом, где упомянутый способ включает:
введение упомянутого дистиллятного исходного сырья в контакт с первым катализатором, содержащимся в первой зоне реакции, для гидроденитрогенирования органических азотсодержащих соединений и для насыщения полиароматических соединений, где упомянутая первая зона реакции функционирует в условиях, подходящих для гидроденитрогенирования и насыщения полиароматических соединений, и получение из упомянутой первой зоны реакции подвергнутого обработке отходящего продукта, характеризующегося пониженной концентрацией органического азота по отношению к упомянутой концентрации органического азота и пониженной концентрацией полиароматических соединений по отношению к упомянутой концентрации полиароматических соединений;
разделение упомянутого подвергнутого обработке отходящего продукта на тяжелую фракцию и более легкую фракцию; и введение упомянутой тяжелой фракции в контакт со вторым катализатором, содержащимся во второй зоне реакции, для насыщения моноароматических соединений, где упомянутая вторая зона реакции функционирует в условиях, подходящих для насыщения моноароматических соединений, и получение из упомянутой второй зоны реакции продукта реактора, при этом упомянутый второй катализатор включает катализатор на основе неблагородного металла, содержащий либо никелевый компонент, либо кобальтовый компонент и либо молибденовый компонент, либо вольфрамовый компонент, нанесенные на носитель на основе неорганического оксида, и где упомянутый продукт реактора включает дистиллятную часть, характеризующуюся улучшенным цетановым индексом по отношению к упомянутому цетановому индексу для упомянутого дистиллятного исходного сырья.
2
2
2
2
2. Способ по п. 1, где упомянутые подходящие для гидроденитрогенирования и насыщения полиароматических соединений условия включают давление реакции в первой зоне реакции в диапазоне от более, чем 4,8 МПа (700 фунт/дюйм (изб.)) до около 13,8 МПа (2000 фунт/дюйм (изб.)) и температуру реакции в первой зоне реакции в диапазоне от 260°С (500°F) до 430°С (806°F), и где упомянутые подходящие для насыщения моноароматических соединений условия включают давление реакции во второй зоне реакции в диапазоне от более, чем 4,1 МПа (600 фунт/дюйм (изб.)) до около 13,1 МПа (1900 фунт/дюйм (изб.)) и температуру реакции во второй зоне реакции в диапазоне от 204°C (400°F) до 430°С (806°F).
2
3. Способ по п. 2, где упомянутое давление реакции во второй зоне реакции на больше, чем упомянутое давление реакции в первой зоне реакции на величину в диапазоне от 10 до 100 фунт/дюйм (изб.) (от 0,069 до 0,69 МПа (изб.)).
4. Способ по п. 3, где упомянутая первая зона реакции определяется первой реакторной емкостью, при этом упомянутая первая зона реакции включает, по меньшей мере, два различных слоя катализаторов, где каждый из упомянутых, по меньшей мере, двух различных слоев катализаторов включает слой частиц катализатора, нанесенных на несущую внутреннюю оснастку реактора, которая охватывает область поперечного сечения упомянутой первой реакторной емкости и обеспечивает получение носителя для каждого из упомянутых слоев частиц катализатора, и каждый из упомянутых слоев частиц катализатора характеризуется глубиной слоя, и где упомянутые частицы катализатора содержат упомянутый первый катализатор, который относится к типу, который содержит металл из группы VIII или металл из группы VI или их комбинацию обоих металлов на носителе на основе неорганического оксида, где каждые из упомянутых, по меньшей мере, двух различных слоев катализаторов располагают в упомянутой первой зоне реакции при разнесении слоев друг от друга в целях получения, тем самым, объема пустот в промежутке между каждыми из упомянутых, по меньшей мере, двух различных слоев катализаторов в пределах упомянутой первой зоны реакции, где может быть введена закалочная текучая среда для обеспечения межслоевого закаливания и регулирования температуры.
5. Способ по п. 4, дополнительно включающий:
введение подпиточного водорода в упомянутую тяжелую фракцию перед введением получающейся в результате смеси, содержащей упомянутый подпиточный водород и упомянутую тяжелую фракцию, в упомянутую вторую зону реакции.
6. Способ по п. 5, дополнительно включающий:
перепускание упомянутого продукта реактора во второй сепаратор для разделения упомянутого продукта реактора на первую водородную часть и деароматизированную дистиллятную часть.
7. Способ по п. 6, дополнительно включающий:
перепускание упомянутой деароматизированной дистиллятной части в отпарную колонну для продукта для удаления более легких углеводородов из упомянутой деароматизированной дистиллятной части и получения товарного дизельного топлива, характеризующегося высоким цетановым индексом.
8. Способ по п. 7, дополнительно включающий:
перепускание упомянутой более легкой фракции в третий сепаратор для разделения упомянутой более легкой фракции на вторую водородную часть и жидкую углеводородную часть.
9. Способ по п. 8, дополнительно включающий:
перепускание упомянутой второй водородной части в рециркуляционный компрессор для компримирования упомянутой второй водородной части и введения упомянутой второй водородной части совместно с упомянутым дистиллятным исходным сырьем в упомянутую первую зону реакции.
10. Способ по п. 9, дополнительно включающий:
введение упомянутой первой водородной части совместно с упомянутым дистиллятным исходным сырьем в упомянутую первую зону реакции.
11. Способ по п. 10, где упомянутая вторая зона реакции определяется второй реакторной емкостью, которая содержит упомянутый второй катализатор, который обеспечивает насыщение водородом моноароматических и полиароматических соединений, содержащихся в упомянутой тяжелой фракции, в результате чего получают упомянутый улучшенный цетановый индекс.